(57)【要約】  【課題】ゲル化、粉末凝集が起こりにくい保存安定性に優れた無機粉末含有ペースト及び、それを用いたディスプレイ用部材の製造方法を提供することである。【解決手段】無機粉末と有機成分からなる無機粉末含有ペーストであって、無機粉末がマグネシウム、カルシウム、ストロンチウム、バリウムのうちのいずれか一種の酸化物、もしくは少なくとも２種の複合酸化物であり、有機成分が下記一般式（１）で表示されるモノアミン化合物を含有することを特徴とする無機粉末含有ペースト。Ｒ１Ｒ２Ｒ３Ｎ    （１）（式中、Ｒ１は炭素数１２〜１８のアルキル基を表し、Ｒ２、Ｒ３はＲ１と同じであっても異なってもよい炭素数１〜１８のアルキル基、水素原子、アリール基より選ばれたものであり、アルキル基およびアリール基はさらにエチレン性不飽和基やエーテル基や水酸基が置換されていても良い。）【選択図】なし【特許請求の範囲】
【請求項１】
無機粉末と有機成分からなる無機粉末含有ペーストであって、無機粉末がマグネシウム、カルシウム、ストロンチウム、バリウムのうちのいずれか一種の酸化物、もしくは少なくとも２種の複合酸化物であり、有機成分が下記一般式（１）で表示されるモノアミン化合物を含有することを特徴とする無機粉末含有ペースト。
Ｒ１Ｒ２Ｒ３Ｎ    （１）
（式中、Ｒ１は炭素数１２〜１８のアルキル基を表し、Ｒ２、Ｒ３はＲ１と同じであっても異なってもよい炭素数１〜１８のアルキル基、水素原子、アリール基より選ばれたものであり、アルキル基およびアリール基はさらにエチレン性不飽和基やエーテル基や水酸基が置換されていても良い。）
【請求項２】
無機粉末がＢＥＴ比表面積が８ｍ２／ｇ以下の酸化マグネシウムであることを特徴とする請求項１に記載の無機粉末含有ペースト。
【請求項３】
モノアミン化合物の分子量が１６０〜５００の範囲であって、沸点が２００℃以上であることを特徴とする請求項１、２のいずれかに記載の無機粉末含有ペースト。
【請求項４】
モノアミン化合物の含有量が無機粉末に対して５〜２０重量％であることを特徴とする請求項１〜３のいずれかに記載の無機粉末含有ペースト。
【請求項５】
有機成分がセルロース骨格を有する化合物であることを特徴とする請求項１〜４のいずれかに記載の無機粉末含有ペースト。
【請求項６】
無機粉末含有ペースト中に無機粉末が１０〜８０重量％含有されていることを特徴とする請求項１〜５いずれかに記載の無機粉末含有ペースト。
【請求項７】
基板上に、電極層、誘電体層、隔壁層、二次電子放出層、蛍光体層を形成する工程を有するディスプレイ用部材の製造方法であって、二次電子放出層形成工程において、請求項１〜６のいずれかに記載の無機粉末含有ペーストを用いることを特徴とするディスプレイ用部材の製造方法。
【請求項８】
無機粉末含有ペーストを、ディスペンサーにより塗布することを特徴とする請求項７に記載のディスプレイ用部材の製造方法。
【発明の詳細な説明】
【技術分野】
【０００１】
本発明は無機粉末含有ペースト及びそれを用いた、ディスプレイ用部材の製造方法に関する。
【背景技術】
【０００２】
プラズマディスプレイパネル（以下ＰＤＰと称する）は、液晶パネルに比べて高速の表示が可能であり、また大型化が容易であることからＯＡ機器および広報表示装置などの分野に浸透している。さらに、高品位テレビジョンの分野などでの進展が非常に期待されており、低消費電力で、高画質なＰＤＰパネルを低コストで製造することが望まれている。
【０００３】
ＰＤＰは、前面ガラス基板と背面ガラス基板との間に備えられた放電空間内で電極間にプラズマ放電を生じさせ、上記放電空間内に封入されているガスから発生した紫外線を放電空間内の蛍光体に当てることにより表示を行うものであるが、前面ガラス基板の放電空間に面した誘電体層表面には主として酸化マグネシウムからなる保護膜が形成されている。前記保護膜はその性状いかんにより、ＰＤＰパネルの性能を大きく左右するため、製造方法について様々に検討されている。例えば、気相成長法として、電子ビーム蒸着法（以下ＥＢ法と称する）、スパッタ法、ＣＶＤ法が知られているが、これらの方法では製膜タクトが長く、生産性が芳しくないほか、設備費用がかかるという問題がある。そのため、別の方法として酸化マグネシウムを含むペーストを塗布し低コストに保護膜を形成する方法が提案されているが（例えば、特許文献１）、一般に、マグネシウム、カルシウム、ストロンチウム、バリウムの金属酸化物もしくは、複合酸化物はペースト化したときに、ゲル化、粉末凝集が起こりやすく（例えば、特許文献２）、具体的に用いたペースト材料の組成について言及されておらず、これまでにガラスペーストのゲル化を防止する方法としてペーストにアミン化合物を添加する方法が知られていたが（例えば、特許文献３）、アミン化合物の構造特異性なゲル化及び粉末凝集抑制効果については知られていない。また、同じ塗布法としてゾルーゲル法による保護膜の形成も報告されているが、ゾル溶液はゾル溶液中の膜形成用材料の重量比を多くした場合、沈殿が生じるため膜形成用材料を多くできず、適切な膜厚の形成が難しい。
【０００４】
さらに、近年、背面板ガラス基板上に立設された隔壁表面に酸化マグネシウムを主成分とする二次電子放出膜を形成することによって、ＰＤＰの駆動電圧を低く設定できること及び、封入する希ガスの濃度を高め輝度と寿命を向上できることが提案されているが（例えば、特許文献４）、ゾルーゲル法により酸化マグネシウム層が形成しており、使用するゾル溶液に水、アンモニアなど揮発性の物質を用いること、凝集により沈殿が生成するため安定に二次電子放出膜を形成することが困難であるという問題があった。
【０００５】
そのため、ゲル化、及び粉末凝集がおこらない塗布安定性に優れたマグネシウム、カルシウム、ストロンチウム、バリウムの金属酸化物もしくは、複合酸化物を含むペーストの実現が望まれている。
【特許文献１】特開２００２−７５１７３号広報（第２〜５頁）
【特許文献２】特開平９−３１００３３号広報（第２〜５頁）
【特許文献３】特開平１０―５３４３３号広報（第２〜９頁）
【特許文献４】特開平１１−２１３９０２号広報（第２〜６頁）
【発明の開示】
【発明が解決しようとする課題】
【０００６】
そこで、本発明は、上記従来技術に鑑みて、ゲル化、粉末凝集が起こりにくい保存安定性に優れた無機粉末含有ペースト及び、それを用いたディスプレイ用部材の製造方法を提供することである。
【課題を解決するための手段】
【０００７】
すなわち本発明は、無機粉末と有機成分からなる無機粉末含有ペーストであって、無機粉末がマグネシウム、カルシウム、ストロンチウム、バリウムのうちのいずれか一種の酸化物、もしくは少なくとも２種の複合酸化物であり、有機成分が下記一般式（１）で表示されるモノアミン化合物を含有することを特徴とする無機粉末含有ペーストである。
Ｒ１Ｒ２Ｒ３Ｎ    （１）
（式中、Ｒ１は炭素数１２〜１８のアルキル基を表し、Ｒ２、Ｒ３はＲ１と同じであっても異なってもよい炭素数１〜１８のアルキル基、水素原子、アリール基より選ばれたものであり、アルキル基およびアリール基はさらにエチレン性不飽和基やエーテル基や水酸基が置換されていても良い。）
また、本発明は上記無機粉末含有ペーストを基板上に塗布して乾燥する工程を含むことを特徴とするディスプレイ用部材の製造方法である。
【発明の効果】
【０００８】
本発明によれば、ゲル化、粉末凝集が起こりにくい保存安定性に優れた無機粉末含有ペーストにより基板の所望の位置にマグネシウム、カルシウム、ストロンチウム、バリウムの酸化物もしくは複合酸化物からなる無機粉末層を形成したディスプレイ用部材を製造できる。
【発明を実施するための最良の形態】
【０００９】
本発明は、無機粉末と有機成分からなる無機粉末含有ペーストであって、無機粉末がマグネシウム、カルシウム、ストロンチウム、バリウムのうちのいずれか一種の酸化物、もしくは少なくとも２種の複合酸化物であり、有機成分が下記一般式（１）で表示されるモノアミン化合物を含有することを特徴とする無機粉末含有ペーストにより、ゲル化、粉末凝集が起こりにくい保存安定性に優れたペーストとなり、該無機粉末含有ペーストにより基板の所望の位置に無機粉末層を形成したディスプレイ用部材の製造が可能となる。
Ｒ１Ｒ２Ｒ３Ｎ    （１）
（式中、Ｒ１は炭素数１２〜１８のアルキル基を表し、Ｒ２、Ｒ３はＲ１と同じであっても異なってもよい炭素数１〜１８のアルキル基、水素原子、アリール基より選ばれたものであり、アルキル基およびアリール基はさらにエチレン性不飽和基やエーテル基や水酸基が置換されていても良い。）
本発明において用いられるマグネシウム、カルシウム、ストロンチウム、バリウムの酸化物もしくは複合酸化物として、具体的にはＭｇＯ、ＣａＯ、ＢａＯ、（Ｃａ・Ｓｒ）Ｏ等が挙げることができる。
【００１０】
これら以外にも、ＭｇＯに希土類金属を付活し、ＭｇＯの含有量が９０％以上である無機粉末も挙げられる。
【００１１】
本発明において、これらの無機粉末は最大粒子径Ｄｍａｘが１０μｍ以下、平均粒子径Ｄ５０が３μｍ以下であることが好ましい。最大粒子径Ｄｍａｘが１０μｍよりも大きい、平均粒子径Ｄ５０が３μｍよりも大きい粉末を用いたペーストを塗布した際に粗大粒子が存在し、緻密な膜面の形成を阻害する。
【００１２】
また、無機粉末のＢＥＴ比表面積が８ｍ２／ｇより小さいことが好ましい。ＢＥＴ比表面積が８ｍ２／ｇを越えるとゲル化、粉末凝集がしやすい。より好ましくは比表面積が５ｍ２／ｇより小さい無機粉末である。
【００１３】
本発明におけるマグネシウム、カルシウム、ストロンチウム、バリウムの酸化物もしくは複合酸化物はペースト化する前に３００度以上で乾燥しておくことが好ましい。さらに好ましくは減圧下で加熱する方法により乾燥することである。
【００１４】
これらの無機粉末のペースト中への含有量は１０〜８０重量％が好ましく、より好ましくは１０〜５０重量％である。無機粉末が１０重量％より小さい含有量であれば、１度の塗布で十分な膜厚を得ることができず、５０重量％より大きければペースト化が困難であり、８０重量％を越えるとペースト化できない。
【００１５】
次に、本発明において用いられる、モノアミン化合物は鋭意検討された結果、下記一般式（１）で示されるアミン化合物を添加することが好ましい。
Ｒ１Ｒ２Ｒ３Ｎ    （１）
（式中、Ｒ１は炭素数１２〜１８のアルキル基を表し、Ｒ２、Ｒ３はＲ１と同じであっても異なってもよい炭素数１〜１８のアルキル基、水素原子、アリール基より選ばれたものであり、アルキル基およびアリール基はさらにエチレン性不飽和基やエーテル基や水酸基が置換されていても良い。）
また、モノアミン化合物は化合物の揮発性、取り扱い性を考慮し、分子量が１６０〜５００で沸点が２００℃以上のものが好ましい。
【００１６】
かかるモノアミン化合物の添加量は、モノアミン化合物が無機粉末に対し５〜２０重量％含有することが好ましく、より好ましくは１０〜１５重量％である。モノアミン化合物の添加量が無機粉末に対し５重量％より少なければ無機粉末含有ペーストの粉末凝集抑制、ゲル化防止に効果はなく、２０重量％を越えるとペーストの粘度コントロールが困難となる。
【００１７】
無機粉末含有ペーストにモノアミン化合物を添加することによる粉末凝集抑制、ゲル化防止作用は次のように説明できる。
【００１８】
まず、無機粉末含有ペーストのモノアミン化合物を添加による粉末凝集抑制効果はマグネシウム、カルシウム、ストロンチウム、バリウムの酸化物もしくは複合酸化物の性質を考慮することにより理解できる。マグネシウム、カルシウム、ストロンチウム、バリウムの酸化物もしくは複合酸化物は水中に懸濁した際にアルカリ性を示す物質として知られており、粉末の表面は大気雰囲気下の水蒸気、二酸化炭素、さらには溶媒等に不純物として含まれる水などにより水酸化物、炭酸塩となりやすい。表面が水酸化物、炭酸塩となった粉末は水由来のプロトン（Ｈ＋）が介在する水素結合、静電引力等により粉末同士での結合生成しやすく粉末凝集がおこりやすいと考えられる。一方、モノアミン化合物を添加した際は、粉末表面が水酸化物、炭酸塩となってもモノアミン化合物が粉末表面に水素結合、静電相互作用などで結合する。そのため、モノアミン化合物が粉末表面を覆う分量添加される場合は粉末同士の相互作用が抑制され、ペースト中で粉末凝集が起こらない。
【００１９】
次に、無機粉末含有ペーストのモノアミン化合物の添加によるゲル化防止効果もマグネシウム、カルシウム、ストロンチウム、バリウムの酸化物もしくは複合酸化物がアルカリ性を示すことを考慮することにより理解できる。ペーストに用いられる多数のカルボキシル基、水酸基を含むバインダー樹脂は酸アルカリの相互作用により反応し、粉末同士がバインダー樹脂により架橋された流動性のない巨大物質がペースト中に生成する。その巨大物質がペースト中に生成することによりペーストがゲル化する。一方、モノアミン化合物を添加した際は、粉末表面に存在するアミン化合物が粉末表面に水素結合、静電相互作用などで結合する。そのため、モノアミン化合物が粉末表面を覆う分量添加される場合はバインダー樹脂と粉末表面の相互作用がモノアミン化合物にブロックされ、ゲル化が防止されると推測される。
【００２０】
また、モノアミン化合物の替わりにジアミン化合物等の２つ以上のアミノ基を有する化合物を用いた場合、ジアミン化合物が粉末間を架橋し、ペーストがゲル化し易い。
【００２１】
すなわち本発明は、無機粉末含有ペーストが、マグネシウム、カルシウム、ストロンチウム、バリウムの酸化物もしくは複合酸化物から選ばれる少なくとも１種を含有し、有機成分としてモノアミン化合物を含有することが重要である。
【００２２】
バインダー樹脂としては４００〜５５０℃程度の比較的低温で焼成される熱可塑性樹脂が好ましく、このような低温で焼成できる樹脂成分として、メチルセルロース、エチルセルロース、プロピルセルロース、ヒドロキシメチルセルロース、ヒドロキシルエチルセルロース、ヒドロキシルプロピルセルロース、ヒドロキシルエチルプロピルセルロース等のセルロース系樹脂が好ましい。また、セルロース系樹脂を用いたペーストはディスペンサーなどを用いる塗布では塗布膜が緻密に形成できる。
【００２３】
無機粉末含有ペーストに用いる溶媒としては樹脂成分と分離しない有機溶媒であればよく、アルコール類、エーテル類、エステル類が好ましい。具体的にはエチレングリコール、ヘキシレングリコール、２−ヘプタノール、４−メチルー２−ペンタノール、シクロヘキサノール、１−メチルシクロヘキサノール、ジエチレングリコール、トリエチレングリコール、ジプロピレングリコール、γ−ブチロラクトン、ブチルカルビトールアセテート、ジエチレングリコールモノエチルエーテル、ジオキサン、ジエチレングリコールジエチルエーテル、プロピレングリコールモノメチルエーテルアセテート、プロピレングリコールモノエチルアセテート、α−テルピネオール、ベンジルアルコールが好ましく、これらの混合液でも良い。
【００２４】
無機粉末と樹脂成分の含有量は、乾燥状態のペーストに対して、無機粉末が４０〜８０重量％と樹脂成分２０〜６０重量％であることが好ましい。ここで、樹脂成分とは樹脂を溶媒に溶解させる前の固形分を指す。
【００２５】
樹脂成分が少なすぎる場合には、ペースト中の無機粉末の分散安定性、ペーストの粘度や流動性、塗布膜の膜厚保持性などを得ることができなくなる傾向にある。また、樹脂成分が多すぎると、焼成による樹脂成分の除去が不完全になり残渣として残りパネルの性能が低下する傾向にあり、また焼成で有機成分を除去するのに時間を要する傾向にある。
【００２６】
本発明の無機粉末含有ペーストは、さらに必要に応じて、高級脂肪族系アルコール、可塑剤（例えば、ジブチルフタレート、ジオクチルフタレート、ポリエチレングリコール、グリセル等）等を含有してもよい。また、ペーストの糸引きや塗布形状の観点から、必要に応じチキソトロピー性付与剤を添加してもよい。例えば、シリカ微粒子（例えば、日本アエロジル製“３８０”、“Ｒ９７４”）である。
【００２７】
さて、本発明による無機粉末含有ペーストの作製方法は、まず、無機粉末を溶媒に分散させた後、アミン化合物を添加し、無機粉末、溶媒、及びモノアミン化合物からなるスラリー溶液を作製する。さらに、スラリー溶液中に撹拌機を用いてバインダー樹脂をスラリー溶液中に加熱溶解（通常８０℃程度）した後、例えば３本ロール、ボールミル、ビーズミル等の分散機を用いて混練することで混連し、ペーストを製造することができる。より好ましくは、アミン化合物を添加した後に無機粉末、溶媒、及びモノアミン化合物からなるスラリー溶液を超音波などで分散処理を行うことである。
【００２８】
また、本発明による無機粉末含有ペーストの粘度はせん断速度が１．２ｓ−１での粘度が５〜２００Ｐａ・ｓ／２５℃であることが好ましい。無機粉末含有ペーストの粘度が５Ｐａ・ｓ／２５℃より小さい場合はディスペンサー法で塗布する前に、ペーストがディスペンサーより垂れてくるなどの問題が生ずる。一方、無機粉末含有ペーストの粘度が２００Ｐａ・ｓ／２５℃を超えるとディスペンサー法でペーストを塗布する場合には、ペーストの押し出し圧が高くなるなどの問題を生ずる。
【００２９】
次に、本発明による無機粉末含有ペーストを用いたＰＤＰの作成方法について説明する。
【００３０】
（背面板）
背面板に用いる基板としては、ソーダガラスの他にＰＤＰ用の耐熱ガラスである旭硝子社製の“ＰＤ２００”や日本電気硝子社製の“ＰＰ８”を用いることができる。
【００３１】
基板を好ましくは洗浄したのち、電極を形成する。電極の形成には、例えば、銀、銅などを含有する導電性ペーストを用いることができる。
【００３２】
電極の形成方法としては、例えば、導電性ペーストをスクリーンパターン印刷して形成する方法、感光性導電ペーストをスクリーン印刷したのち電極パターン露光し、現像し形成する方法などが好ましく用いられる。
【００３３】
導電性ペーストは導電性粉末、ガラスフリットを含有するものであることが好ましい。ガラスフリットを含有することで焼成後の接着性が良くなる。ガラスフリットの種類や添加割合は特に限定されるものではなく、電極パターンによって適宜選択される。例えば、酸化物換算表記で酸化ビスマスを３０〜９５重量％含有するものが使用される。１例を挙げれば、
酸化ビスマス ３０〜８５重量％
酸化珪素 ５〜３０重量％
酸化ホウ素 ５〜２０重量％
酸化ジルコニウム ３〜１０重量％
酸化アルミニウム １〜 ５重量％
の組成範囲からなるものを８０重量％以上含有し、かつ酸化ナトリウム、酸化リチウムを実質的に含有しない組成のガラスフリットなどが使用される。なお、ペーストの溶媒および樹脂成分も特に限定されるものでなく、適用する電極パターンによって適宜選択されるものである。
【００３４】
導電性ペーストの導電性粉末としては、ガラス基板上に６００℃以下の温度で焼き付けできる低抵抗の導体粉末であることが好ましい。例えば、銀、銅、金、パラジウム、ニッケルおよび白金の群から選ばれる少なくとも１種を含むことが好ましい。これらは、単独または混合粉末として用いる事ができる。混合粉末としては例えば銀（８０〜９８）−パラジウム（２０〜２）、銀（８８〜９６）−パラジウム（１０〜２）−白金（２〜１０）、銀（８５〜９８）−白金（１５〜２）（（）内の数は重量％を表す）などの３元系或いは２元系の混合貴金属粉末が用いられる。これらの導電性粉末は、その平均粒子径が好ましくは０．１〜５．０μｍ、より好ましくは０．５〜４．０μｍであるものが用いられる。平均粒子径を０．１μｍ以上とすることで凝集を抑え、均質なペーストとすることができる。また、平均粒子径を５．０μｍ以下とすることで、電極層中の導電性粒子の充填性が向上し、抵抗を小さくすることができ、また凹凸を小さくし電極パターンの表面粗さを抑えることができる。
【００３５】
導電性粉末の形状は、粒状（粒子状）、多面体状、球状のものなど、特に限定することなく使用することができるが、単分散粒子で、凝集がなく、球状に近い形状であることが好ましい。
【００３６】
導電性ペーストに用いる有機バインダーとしては、エチルセルロース、メチルセルロース等に代表されるセルロース系化合物、メチルメタクリレート、エチルメタクリレート、イソブチルメタクリレート、メチルアクリレート、エチルアクリレート、イソブチルアクリレート等のアクリル系化合物等を用いることができる。また、ガラスペースト中に、溶媒、可塑剤等の添加剤を加えても良い。溶媒としては、テルピネオール、ブチロラクトン、トルエン、メチルセロソルブ等の汎用溶媒を用いることができる。また、可塑剤としてはジブチルフタレート、ジエチルフタレート等を用いることができる。また、感光性ペーストとする場合には、重合性官能基を持つモノマーやポリマーを用いてもよい。重合性官能基を持つモノマーとしては、トリメチロールプロパントリアクリレートやトリエチレングリコールジメタクリレート等のアクリル系モノマーを用いることができる。その他、ペースト調整に際し、有機溶媒などで粘度を適宜調整して用いても良い。
【００３７】
ＰＤＰ用背面板の電極は、電極厚みが１〜２０μｍであることが好ましく、２〜１５μｍであることがさらに好ましい。電極の厚みを１μｍ以上とすることで、導体膜が薄くなりすぎずピンホール等が発生するのを抑え、また、比抵抗値も低くなる。電極の厚みを２０μｍ以下とすることで、電極上に絶縁のための誘電体層を形成した場合に電極の凸凹や熱膨張係数の違いによる熱応力が抑えられ、従って誘電体層に亀裂が発生したり、誘電体層に凹凸が生じるのを防ぐことができる。
【００３８】
電極の線幅については、１０〜２００μｍであることが好ましく、２０〜１８０μｍであることがさらに好ましい。１０μｍ以上とすることで、断線欠陥が生じ難くなり、また比抵抗値も低くできる。また、２００μｍ以下とすることで焼成収縮を抑え、断面形状で観察した場合、焼成後にエッジ部に角が出たような形になるのを防ぐことができる。
【００３９】
次に、電極を覆う形で誘電体層が好ましく形成される。誘電体層の形成は、基板上に直接、後述する隔壁を形成する場合に比べて隔壁の密着性が増大して剥がれが抑制されたり後述する蛍光体の劣化が防止できるため好ましい。
【００４０】
誘電体層の厚みは、２〜２０μｍ、さらには３〜１８μｍであることが均一な誘電体層の形成のために好ましい。厚みが厚すぎると、焼成の際、脱バインダーが困難でクラックが生じやすく、また基板にかかる応力が大きくなり基板が反る等の問題が生じる傾向にある。また、薄すぎると厚みの均一性を保持するのが困難な傾向にある。
【００４１】
誘電体層には酸化ビスマス、酸化鉛、酸化亜鉛のうち少なくとも１種類、さらに好ましくは酸化ビスマスを１０〜６０重量％含むガラスを用いることによって熱軟化温度、熱膨張係数のコントロールを容易に行うことができる。特に、酸化ビスマスを１０〜６０重量％含有するガラスを用いることは、ペーストの安定性などの利点がある。酸化ビスマス、酸化鉛、酸化亜鉛の添加量は多すぎるとガラスの耐熱温度が低くなり過ぎてガラス基板上への焼き付けが難しくなる傾向にある。
【００４２】
具体的なガラス組成の例としては、例えば酸化物換算表記で以下の組成を含むものが挙げられる。
酸化ビスマス １０〜６０重量％
酸化珪素 ３〜５０重量％
酸化ホウ素 １０〜４０重量％
酸化バリウム ５〜２０重量％
酸化亜鉛 １０〜２０重量％
誘電体層中に含有する無機材料としては、酸化チタン、アルミナ、シリカ、チタン酸バリウム、ジルコニア等の白色フィラーが用いられる。ガラスを５０〜９５重量％、フィラーを５〜５０重量％含有する無機材料が用いられる。フィラーを上記範囲に含有することによって誘電体層の反射率を向上させ、高輝度のプラズマディスプレイが得られる。
【００４３】
誘電体層は、無機材料粉末と有機バインダーからなる誘電体ペーストをガラス基板上に塗布または積層し、焼成することによって形成できる。誘電体層用ペーストに用いる無機材料粉末の量は、無機材料粉末と有機成分の和に対して５０〜９５重量％であるのが好ましい。無機粉末の量が少なすぎると、誘電体層の緻密性、表面の平坦性が欠如する傾向にあり、多すぎるとペースト粘度が上昇し、塗布時の厚みムラが大きくなる傾向にある。
【００４４】
アドレス電極層を形成したガラス基板上に、電極層と平行に位置した隔壁をサンドブラスト法、型転写法、フォトリソグラフィー法等によって形成する。次いで、隔壁パターンを形成する。隔壁パターンの形成には、スクリーン印刷法やサンドブラスト法、感光性ペースト法、プレス成型法等が用いられる。パターンの高精細化や工程の簡略化が可能である点から、感光性ペースト法が特に好ましい。以下に、感光性ペースト法の手順について説明する。
【００４５】
誘電体ペースト塗布膜の上に、感光性隔壁ペーストを全面に、もしくは部分的に塗布する。感光性ペーストの塗布は、スクリーン印刷法、バーコーター法、ロールコータ法、ドクターブレード法などの一般的な方法で行うことができる。塗布厚さは、所望の隔壁の高さとペーストの焼成による収縮率を考慮して決めることができる。通常、焼成後の隔壁の好ましい高さは６０〜１７０μｍの範囲であり、焼成収縮を考慮すると塗布する隔壁ペースト塗布膜の厚さは８０〜２２０μｍの範囲内であることが好ましい。
【００４６】
塗布された感光性隔壁ペーストは、乾燥され、露光される。露光に使用される活性光線は、紫外線が最も好ましく、その光源として、例えば、低圧水銀灯、高圧水銀灯、超高圧水銀灯、ハロゲンランプなどが使用される。超高圧水銀灯を光源とした平行光線を用いる露光機が一般的である。
【００４７】
露光後、露光部分と未露光部分の現像液に対する溶解度差を利用して、現像を行い、隔壁パターンを形成する。現像には、浸漬法、スプレー法、ブラシ法などが用いられる。現像液には、感光性隔壁ペースト中の有機成分、特にポリマーが溶解可能な溶液を用いるとよく、アルカリ水溶液で現像することが好ましい。隔壁のパターニングは、焼成による収縮を考慮して行うとよい。焼成後の隔壁のサイズとしては、ピッチが１００〜２５０μｍの範囲、高さが６０〜１７０μｍの範囲、幅が１５〜６０μｍの範囲内であることが好ましい。
【００４８】
隔壁パターンは、主としてストライプ状に形成されるが、特に限定されず、格子状である場合もある。本発明の誘電体ペーストを用いると、格子状の隔壁を形成した場合でも、誘電体層に亀裂が生じることはない。隔壁が格子状である場合、後の前面板との封着工程において排気がスムーズに行えるように、補助隔壁の高さを主隔壁より低くすることが好ましい。補助隔壁の高さは、主隔壁の１０〜９０％であることが好ましく、より好ましくは３０〜９０％、さらに好ましくは６０〜９０％である。
【００４９】
隔壁パターンを形成した後に、電極パターン、誘電体ペースト塗布膜および隔壁パターンを同時に焼成して、電極層、誘電体層および隔壁層を形成する。焼成雰囲気や温度は、ペーストや基板の特性によって異なるが、通常は空気中で焼成される。焼成炉としては、バッチ式の焼成炉やベルト式の連続型焼成炉を用いることができる。バッチ式の焼成の場合、誘電体ペースト塗布膜の上に隔壁パターンが形成されたガラス基板を、室温から５００℃程度まで数時間掛けてほぼ等速で昇温した後、さらに焼成温度として設定された５００〜５８０℃に３０〜４０分間で上昇させて、１５〜３０分間保持して焼成を行うことが好ましい。
【００５０】
焼成温度を５８０℃以下、焼成時間を１５〜３０分の範囲に設定することで、焼成残渣や隔壁のダレなどを抑制することができる。
【００５１】
電極層、誘電体層および隔壁層を形成したガラス基板上の隔壁に挟まれたセル内に、本発明による無機粉末含有ペーストを用いて、二次電子放出膜を形成する。
【００５２】
無機粉末含有ペーストはディスペンサー法、スクリーン印刷法等によって塗布できる。ペースト塗布後、ペーストの乾燥を１００〜２００℃で行う。乾燥は、ペースト中の溶媒が揮散する温度及び時間で行えば良く、例えば、１００〜２００℃で３０〜２時間程度行えば十分である。その後、４００〜５５０℃で焼成することによってバインダー樹脂成分を熱分解させ、二次電子放出膜を作製する。
【００５３】
次に、形成された二次電子放出膜上に、蛍光体粉末、有機バインダーおよび有機溶媒を主成分とする蛍光体ペーストを塗布することにより、蛍光体層を形成することができる。その方法としては、スクリーン印刷版を用いてパターン印刷するスクリーン印刷法、吐出ノズルの先端から蛍光体ペーストをパターン吐出するディスペンサー法、また、感光性を有する有機成分を有機バインダーとする感光性蛍光体ペーストを用いる感光性ペースト法等を採用することができる。ペースト塗布後、ペーストの乾燥を１００〜２００℃で行う。乾燥は、ペースト中の溶媒が揮散する温度及び時間で行えば良く、例えば、１００〜２００℃で３０〜２時間程度行えば十分である。
【００５４】
その後４００〜５５０℃で焼成し、本発明のディスプレイ用部材の製造方法の一例としてプラズマディスプレイ用の背面板を作製することができる。
【００５５】
なお、本発明による無機粉末含有ペーストを隔壁に挟まれたセル内に塗布、乾燥した後に蛍光体粉末、有機バインダーおよび有機溶媒を主成分とする蛍光体ペーストを塗布し、乾燥後、蛍光体塗布膜を形成した基板を必要に応じて、４００〜５５０℃で焼成し、本発明のディスプレイ用部材の製造方法の一例としてプラズマディスプレイ用の背面板を作製してもよい。
【００５６】
また、ディスプレイの表示区域外であれば、蛍光体層上に本発明による無機粉末含有ペーストを塗布、乾燥して無機粉末層を形成してもよい。
【００５７】
（前面板）
次いでプラズマディスプレイ用の前面板は、まず、基板上に所定のパターンで透明電極、バス電極、誘電体層を形成して作製する。
【００５８】
透明電極の組成としては、ＩＴＯが好ましく用いることができる。透明電極の形成方法としては、所望のパターンを有したマスクを介在させた蒸着・スパッタリング法や、基板上の所望のパターン領域を含むエリアに、各種コーティング法や蒸着・スパッタリング法等により透明導電層をベタ形成した後、レジスト層を形成し、その後フォトプロセスによるレジスト層のパターン化、エッチング、レジスト層の剥離により所望のパターンを得る方法などを用いることができる。
【００５９】
バス電極の形成については、前述した背面板の電極と同様に形成することができる。誘電体層の形成については、前述した背面板の誘電体層と同様に形成することができる。
【００６０】
次に、本発明による無機粉末含有ペーストを用いて、保護膜を形成する。誘電体ペースト塗布膜の上に、本発明による無機粉末含有ペーストを全面に、もしくは部分的に塗布する。無機粉末含有ペーストの塗布は、スクリーン印刷法、バーコーター法、ロールコータ法、ドクターブレード法などの一般的な方法で行うことができる。また、このとき、前面板の誘電体層は焼成してあっても、なくてもどちらでも良い。ペースト塗布後、ペーストの乾燥を１００〜２００℃で行う。乾燥は、ペースト中の溶媒が揮散する温度及び時間で行えば良く、例えば、１００〜２００℃で３０〜２時間程度行えば十分である。その後、４００〜５５０℃で焼成することによってバインダー樹脂成分を熱分解させ、保護膜を作製する。
【００６１】
なお、保護膜形成後、前期保護膜をレーザーまたはランプを用いた高温の加熱処理により膜改質してもよい（例えば、特許文献２参照）。
【実施例】
【００６２】
以下に、本発明を実施例を用いて、具体的に説明する。但し、本発明はこれに限定されない。なお、実施例中の濃度は、断りのない限り重量％である。
【００６３】
本実施例において使用したアミン化合物および溶媒はそれぞれ以下に示す表１、２に示す。
（実施例１）
（１）酸化マグネシウムの乾燥
酸化マグネシウム（宇部マテリアルズ社製２０００Ａ、ＢＥＴ比表面積７ｍ２／ｇ、最大粒子径Ｄｍａｘ＝２μｍ、平均粒子径Ｄ５０＝０．２μｍ）を減圧乾燥機中で１２０℃で３時間乾燥した。なお、粉末のＢＥＴ比表面積は比表面積測定装置（島津製作所社製、ジェミニＶ２３８０）で７７Ｋにおける窒素吸着量からＢＥＴ式を用いて求めた。
（２）酸化マグネシウム含有ペーストの作製
ペースト成分として用いたバインダー樹脂、溶媒、およびアミン化合物は次のとおりである。
バインダー樹脂：エチルセルロース（ハーキュリース社製）
アミン化合物：ドデシルアミン（東京化成社製、アミンａ）
溶媒：ベンジルアルコール（東京化成社製、溶媒ａ）
まず、乾燥した酸化マグネシウム２０ｇをベンジルアルコール５９ｇとドデシルアミン１ｇの溶液に分散させ、スラリー溶液を作製した。このスラリー溶液をホモジナイザー（ソニックス（ＳＯＮＩＣＳ）社製、“ｖｉｂｒｏ  ｃｅｌｌ  ＭＯＤＥＬ  ＣＶ３３”）で、酸化マグネシウムの超音波分散処理した。続いて、エチルセルロース２０ｇをスラリー溶液に８０℃で加熱しながら溶解し混合物を得た。さらに、混合物を三本ローラーで混練することにより、ペーストを得た。このペーストを室温で、１ヶ月放置したが、ゲル化や粘度変化は観測されなかった。また、ペーストを４０μｍの網目があるフィルターでろ過したが、粉末の凝集物は確認されなかった。結果を表３に示す。表３では無機粉末含有ペーストを作製し、１週間後にゲル化、粉末凝集が起こっていない場合は○、起こっている場合を×、複数回の実施でゲル化、粉末凝集が発生するときがある場合を△として評価を行った。
【００６４】
【表１】
2007063503.tif 000002
【００６５】
【表２】
2007063503.tif 000003
【００６６】
【表３】
2007063503.tif 000004
【００６７】
（３）ディスプレイ用部材（背面板）の製造
ガラス基板（旭硝子社製“ＰＤ２００”）上に、感光性銀ペーストを乾燥後厚みが５μｍになるように、スクリーン印刷法（印刷版：ＳＵＳ＃３２５）により塗布し、乾燥した。乾燥後、ピッチ３００μｍ、線幅５０μｍのストライプパターンを有するフォトマスクをセットして露光した。露光後、０．５％のエタノールアミン水溶液中で現像して、ピッチ３００μｍ、線幅６０μｍのストライプ状電極パターンを得た。その後、熱風乾燥機を用いて２００℃、１５分のキュアを行った。
【００６８】
その電極パターン付きガラス基板上に誘電体ペーストを乾燥後厚み１５μｍになるように、スクリーン印刷法（印刷版：ＳＵＳ＃３２５）により塗布し、熱風乾燥機を用いて１５０℃、１５分キュアした。
【００６９】
次に、隔壁ペーストを乾燥後厚み９０μｍになるように塗布し、乾燥した。乾燥後、ピッチ１０００μｍ、線幅５０μｍのストライプパターンを有するフォトマスクをアドレス電極と直交するような配置でセットして露光した。露光した後、隔壁ペーストをさらに塗布し、乾燥して乾燥厚さ９０μｍの塗布膜を形成した。この塗布膜の上に、ピッチ３００μｍ、線幅５０μｍのストライプパターンを有するフォトマスクをアドレス電極と平行になるような配置でセットして露光した。露光後、０．５％のエタノールアミン水溶液中で現像し、ピッチ３００μｍ、線幅４０μｍ、高さ１８０μｍのストライプ状隔壁パターンとピッチ１０００μｍ、線幅５０μｍ、高さ９０μｍの補助隔壁パターンからなる格子状隔壁パターンを得ることができた。
【００７０】
このように電極パターン、誘電体ペースト塗布層、隔壁パターンを形成した後に、これらを同時に焼成した。焼成にはローラーハース式焼成炉を用い、焼成温度５７０℃で１５分間焼成した。ピッチ３００μｍ、線幅５０μｍ、厚み３μｍのストライプ状電極、厚み１０μｍの誘電体層、ピッチ３００μｍ、線幅４０μｍ、高さ１２０μｍのストライプ状隔壁とピッチ１０００μｍ、線幅５０μｍ、高さ６０μｍの補助隔壁からなる格子状隔壁が得られた。
【００７１】
この隔壁形成した基板に（２）で作製した無機粉末含有ペーストをディスペンサー法で乾燥後膜厚が１０μｍになるように塗布し、熱風乾燥機を用いて１５０℃、６０分乾燥した。
【００７２】
続いて、無機粉末含有ペーストの乾燥膜上に蛍光体ペーストをディスペンサー法により塗布した。蛍光体ペーストは乾燥後膜厚が１５μｍになるように塗布し、熱風乾燥機を用いて１５０℃、６０分乾燥した。その後、ローラーハース式焼成炉を用い、焼成温度５７０℃で１５分間焼成した。走査型電子顕微鏡による観察の結果、酸化マグネシウム層は３μｍで形成されていた。
【００７３】
かくして、ディスプレイ用部材として、プラズマディスプレイの背面板を作製した。
【００７４】
（４）ディスプレイ用部材（前面板）の製造
ガラス基板（旭硝子社製“ＰＤ２００”）上に、ＩＴＯを用いて、ピッチ３７５μｍ、線幅１５０μｍのスキャン電極を形成した。また、その基板上に感光性銀ペーストを塗布した後に、フォトマスクを介したマスク露光、０．３％炭酸ナトリウム水溶液を用いた、現像、５８０℃１５分の焼成工程を経て、線幅５０μｍ、厚み３μｍのバス電極を形成した。
【００７５】
次に、酸化鉛を７５重量％含有する低融点ガラスの粉末を７０％、エチルセルロース２０％、テルピネオール１０％を混練して得られた誘電体ペーストをスクリーン印刷により、５０μｍの厚みで塗布した。その後、熱風乾燥機を用いて２００℃、６０分の乾燥を行った。
【００７６】
続いて、誘電体ペーストの乾燥膜上に（２）で作製した無機粉末含有ペーストをスクリーン印刷法で塗布した。無機粉末含有ペーストは乾燥後膜厚が７μｍになるように塗布し、熱風乾燥機を用いて１５０℃、６０分乾燥した。その後、ローラーハース式焼成炉を用い、焼成温度５７０℃で１５分間焼成した。走査型電子顕微鏡による観察の結果、酸化マグネシウム層は２μｍで形成されており、誘電体層と強固に密着していた。
【００７７】
かくして、ディスプレイ用部材として、プラズマディスプレイの前面板を作製した。
（実施例２〜７）
アミン化合物にアミンｂ〜ｇを用いる以外は実施例１と同様に行った。アミンｂ〜ｅでは実施例１と同様にペーストのゲル化、粉末の凝集は確認されず、ディスプレイ用部材を作製できた。しかしながら、アミンｆ、ｇを用いた場合はゲル化、粉末凝集発生した。結果を表３に示す。
（実施例８、９）
溶媒に溶媒ｂ、ｃを用いる以外は実施例１と同様に行った。実施例１と同様にペーストのゲル化、粉末の凝集は確認されず、ディスプレイ用部材を作製できた。結果を表１に示す。
（実施例１０〜１２）
無機粉末にＣａＯ、ＢａＯ、（Ｃａ、Ｓｒ）Oを用いる以外は実施例１と同様に行った。実施例１と同様にペーストのゲル化、粉末の凝集は確認されず、ディスプレイ用部材を作製できた。結果を表１に示す。
（実施例１３〜１５）
ＢＥＴ比表面積の異なるＭｇＯを用いる以外は実施例１と同様に行った。ＢＥＴ比表面積が８ｍ２／ｇより小さい場合では実施例１と同様にペーストのゲル化、粉末の凝集は確認されず、ディスプレイ用部材を作製できた。しかしながら、ＢＥＴ比表面積が８ｍ２／ｇより大きい場合は複数回の実施でペーストのゲル化、粉末凝集が発生するときがあった。結果を表３に示す。
（実施例１６〜１８）
アミン化合物の添加量を変える以外は実施例１と同様に行った。添加量が粉末の５重量％以上では実施例１と同様にペーストのゲル化、粉末の凝集は確認されず、ディスプレイ用部材を作製できた。しかしながら、添加量が粉末の５重量％より小さい場合は複数回の実施でペーストのゲル化、粉末凝集が発生するときがあった。結果を表３に示す。
（比較例１〜４）
アミン化合物を用いなかった他は、実施例１、１０〜１２と同様に行った。ぺ−ストはゲル化が起こり、ディスペンサー法、スクリーン印刷法による塗布では、塗布膜厚が安定しなかった。また、ペースト塗布膜を走査型電子顕微鏡で観察した結果、２０μｍ程度の粉末凝集物が観測され、緻密な膜の形成ができなかった。結果を表３に記す。
（比較例５、６）
アミン化合物にアミンｈ、iを用いる以外は実施例１と同様に行った。アミンｈ、ｉを用いた場合、ペースト塗布膜に２０μｍ程度の粉末凝集物が観測され、緻密な膜の形成ができなかった。結果を表３に記す。